第一パイプの端部に雄ねじ結合を含んでなる第一パイプ上に第一コーティングを被覆する工程であって、該第一コーティングが、第一パイプのねじ部の少なくとも一部の上に配置された第一接着促進層と、第一層の少なくとも一部の上に配置された錆止め特性を有する第二の半弾性層、第二層の少なくとも一部の上に配置された第三の親水性の変形可能層と、を含んでなる工程、第二パイプの端部に、第一パイプの雄ねじ結合を受けるように形成される雌ねじ結合を含んでなる第二パイプ上に第二コーティングを被覆する工程であって、該第二コーティングが、第二パイプのねじ部の少なくとも一部の上に配置された第一接着促進層と、第一層の少なくとも一部の上に配置された潤滑特性を有する第二の半弾性層と、第二層の少なくとも一部の上に配置された第三の親水性の変形可能層と、を含んでなる工程、第二パイプのねじを、組み立てられる継手内の第一パイプに関して選択された位置に配置する工程、を有し、第一および第二パイプのねじ部のパラメーターが選択したパラメーター範囲内にある、継手の組み立て方法。第一および第二パイプのいずれもトルクショルダーを含まない、請求項1に記載の方法。組み立てた継手が、ドープまたはグリースを含まない請求項1または2のいずれかに記載の方法。第一および第二パイプの各第一層の厚さが、4μmから10μmの間の範囲内で独立して選択される、請求項1ないし3のいずれか1つに記載の方法。第一および第二パイプの各第二層の厚さが、25μmから50μmの間の範囲内で独立して選択される、請求項1ないし4のいずれか1つに記載の方法。各第一および第二パイプの第三層の厚さが、12μmから15μmの間の範囲内で独立して選択される、請求項1ないし5のいずれか1つに記載の方法。第一および第二パイプの第一層が、リン酸マンガンおよびリン酸亜鉛から独立して選択され、ここで第一および第二パイプの第二層がそれぞれエポキシを含んでなり、そして第一および第二パイプの第三層がそれぞれワックスを含んでなる、請求項1ないし6のいずれか1つに記載の方法。各第一および第二パイプのねじ部のピッチ直径が、選択した値の/-0.00780.198mm内である、請求項1ないし7のいずれか1つに記載の方法。各第一および第二パイプのねじ部のピッチ直径が、選択した値の/-0.0040.1016mm内である、請求項8に記載の方法。各第一および第二パイプのねじ部のねじ逓減率が0.060/0.0677である請求項1ないし9のいずれか1つに記載の方法。各第一および第二パイプのねじ部のねじ逓減率が0.060/0.065である請求項10に記載の方法。各第一および第二パイプのねじ部のねじ楕円率が0.0100.254mm以下である請求項1ないし11のいずれか1つに記載の方法。第一パイプの端部に雄ねじ結合を含んでなる第一パイプ、第二パイプの端部に、第一パイプの雄ねじ結合を受けるように形成された雌ねじ結合を含んでなる第二パイプ、第一パイプ上の第一コーティング、を具備し、第一コーティングは、第一パイプの山の少なくとも一部の上に配置されたリン酸塩を含む第一層と、第一層の少なくとも一部の上に配置されたエポキシおよび1もしくは複数の腐食阻止添加剤を含む第二層と、第二層の少なくとも一部の上に配置されたワックスを含む第三層とを含み、第二パイプ上の第二コーティングを更に具備し、この第二コーティングは、第二パイプの山の少なくとも一部の上に配置されたリン酸塩を含む第一層と、第一層の少なくとも一部の上に配置されたエポキシおよび1もしくは複数の潤滑添加剤を含む第二層と、第二層の少なくとも一部の上に配置されたワックスを含む第三層とを含み、第一および第二パイプのいずれもトルクショルダーを含まず、第一および第二パイプのねじのパラメーターは、選択したパラメーター範囲内にあり、そして第二パイプは継手内の第一パイプに対して選択した位置に配置される、継手。継手がドープまたはグリースを含まない請求項13に記載の継手。リン酸塩がリン酸マンガンおよびリン酸亜鉛の1つを含んでなる、請求項13または14のいずれかに記載の継手。第一および第二パイプの第一リン酸塩層の厚さが、4μmから10μmの間の範囲内で独立して選択される、請求項15に記載の継手。第一および第二パイプの第二エポキシ層の厚さが、25μmか50μmの間の範囲内で独立して選択される、請求項13ないし16のいずれか1つに記載の継手。第一パイプのエポキシが:20のエポキシ樹脂;2のキシレン;25の硫酸バリウム;5の酸化亜鉛;0.39のベントン;0.65のフタル酸ジオクチル;9のアベスチン;0.6のアエロジル;を含んでなる第一部:および6のポリアミド;5のキシレン;20のビチューメン;8の硫酸バリウム;0.56のアエロジル;0.56のベントン;および0.5触媒を含んでなる第二成分の組成物を含んでなり、ここで組成物の各成分の量が組成物の重量に基づき、そして組成物の第一および第二部の比率が1:1/-5容積である、請求項13に記載の継手。顔料の濃度が、第一および第二パイプの第二層の全容積の5~50である、請求項13に記載の継手。ワックスが酸化されたマイクロクリスタリンワックスを含んでなる請求項13に記載の継手。第一および第二パイプのワックス層の厚さが、12μmから15μmの間の範囲内で選択される、請求項20に記載の継手。各第一および第二パイプのねじ部のピッチ直径が、選択した値の/-0.00780.198mm内である請求項13に記載の継手。各第一および第二パイプのねじ部のピッチ直径が、選択した値の/-0.0040.1016mm内である請求項22に記載の継手。各第一および第二パイプのねじ部のねじ逓減率が、0.060/0.0677である請求項13に記載の継手。各第一および第二パイプのねじ部のねじ逓減率が、0.060/0.065である請求項24に記載の継手。各第一および第二パイプのねじ部のねじ楕円率が0.0100.254mm以下である請求項13に記載の継手。7800psi548.34kg/cm2以下の内圧下、および60分以内の時間でAPI5C1に従い試験した時、漏れが得られない請求項13に記載の継手。少なくとも5回の継手の組み立ておよび分解操作後に、摩損が生じない請求項13に記載の継手。第二パイプの第二層が1成分のエポキシを含んでなり、そしてASTMB117に従い試験した時、少なくとも300時間の塩霧に対する暴露下で腐食を現さない、請求項13に記載の継手。